(57)【特許請求の範囲】
【請求項１】
海島繊維であって、島成分は、その直径が９μｍ以下で、芯鞘構造をしており、該芯部は導電性皮膜を有する酸化チタンを含有する繊維形成性樹脂であり、該鞘部は導電性粒子を含まない繊維形成性樹脂であり、該複数の島成分を海成分にて取り囲んでおり、海成分がアルカリ易溶樹脂よりなることを特徴とする導電性複合繊維。
【請求項２】
芯部を構成する繊維形成性樹脂がポリオレフィン系樹脂である請求項１記載の導電性複合繊維。
【請求項３】
電気抵抗値が１．０×１０１０Ω／ｃｍ未満である請求項１記載の導電性複合繊維。
【請求項４】
芯部に含有される導電性皮膜を有する酸化チタンが１０〜８５質量％である請求項１記載の導電性複合繊維。
【請求項５】
島成分の芯鞘の体積比率が１：２０〜３：１である請求項１記載の導電性複合繊維。
【請求項６】
海成分と島成分の体積比率が１：９〜５：５である請求項１記載の導電性複合繊維。
【請求項７】
島成分の芯部の直径が２μｍ以上である請求項１記載の導電性複合繊維。
【発明の詳細な説明】
【技術分野】
【０００１】
本発明は導電性複合繊維に関するものである。
【背景技術】
【０００２】
ガソリンスタンドなどで使用する作業服は、静電気の発生を抑えるために制電加工が施されたり、制電耐久性を持たせるために導電糸が使用されたりすることは公知である。例えば、特許文献１には２８デシテックス／２フィラメントの導電性ポリエステル繊維を８４デシテックス／３６フィラメントのポリエステルセミダル繊維と引き揃えて撚りをかけた糸を、織物の経糸に２．５４ｃｍ間隔で配列して制電性能を持たせた制電性作業服が提案されている。
【０００３】
しかしながら、作業着などの意匠性を重要視するものについては、導電性カーボンブラック（以下、ＣＢと記す）含有の導電糸を使うと黒色である為、淡色の染色においては斑となって見えるので、何らかの方法で白色にすることが望まれる。例えば、特許文献２には、ＣＢ含有の導電層の周りを無機粒子含有樹脂で覆い、ＣＢの色を隠蔽し、その周りに繊維形成性ポリマーを配置し、淡色での染色斑を解消することが記載されている。
一方、極細繊維使いの人工皮革などはその繊維の細さにより、静電気を帯び易く、一般に制電加工が施されている。制電耐久性を持たせる為には、特許文献１記載の導電性繊維を使用すればよいが、極細繊維の中に、太い繊維を混用することになり、その手触り、風合いに影響して、人工皮革の特性も失わせてしまうばかりか、ＣＢ含有の為繊維が黒く、染色性能も満足出来ないものとなる。
【０００４】
染色性能を満足すべく特許文献２の導電繊維を使用しても糸が太い為に、人工皮革の特性を失わせてしまう。
【０００５】
また、特許文献３には極細導電性繊維の製造方法が記載されている。この極細導電性繊維は導電性を発現させるために島成分の芯鞘の芯層にＣＢを含有している為、黒色となっている。この極細導電性繊維を使用すると、人工皮革の特性は損なわないが、上記に記載した如く、染斑、特に淡色において、斑となってしまう。
【先行技術文献】
【特許文献】
【０００６】
【特許文献１】特開２００６−１７６８９６号公報
【特許文献２】特開平５−２６３３１８号公報
【特許文献３】特開昭５７−１４３５２５号公報
【発明の概要】
【発明が解決しようとする課題】
【０００７】
本発明の目的は、上記問題を解決し、風合いを損なわずに人工皮革に使用でき、淡色に染めても斑にならず、制電特性も充分付与できる導電性複合繊維を提供することにある。
【課題を解決するための手段】
【０００８】
本発明者は、鋭意検討した結果、本発明にたどり着いた。すなわち、上記本発明の目的は、海島繊維であって、島成分は、その直径が９μｍ以下で、芯鞘構造をしており、該芯部は導電性皮膜を有する酸化チタンを含有する繊維形成性樹脂であり、該鞘部は導電性粒子を含まない繊維形成性樹脂であり、該複数の島成分を海成分にて取り囲んでおり、海成分がアルカリ易溶樹脂よりなることを特徴とする導電性複合繊維によって達成される。
【０００９】
また、本発明の導電性複合繊維において、芯部を構成する繊維形成性樹脂がポリオレフィン系樹脂であることが好適である。
【００１０】
また、本発明の導電性複合繊維において、電気抵抗値が１．０×１０１０Ω／ｃｍ未満であることが好適である。
【００１１】
また、本発明の導電性複合繊維において、芯部に含有される導電性皮膜を有する酸化チタンが１０〜８５質量％であることが好適である。
【００１２】
また、本発明の導電性複合繊維において、島成分の芯鞘の体積比率が１：２０〜３：１であることが好適である。
【００１３】
また、本発明の導電性複合繊維において、海成分と島成分の体積比率が１：９〜５：５であることが好適である。
【００１４】
また、本発明の導電性複合繊維において、島成分の芯部の直径が２μｍ以上であることが好適である。
【発明の効果】
【００１５】
本発明の導電性複合繊維は、アルカリ減量をし、極細の白色系芯鞘導電性繊維とすることにより、人工皮革に混用した際、風合いを損なわずに、淡色に染色しても染め斑とならず、また、制電性能を発揮することが出来る。
【図面の簡単な説明】
【００１６】
【図１】本発明の導電性複合繊維の一実施態様を示す説明図である。
【図２】図１記載の複合繊維の海成分を減量除去した後の芯鞘型極細導電性繊維を示す説明図である。
【発明を実施するための形態】
【００１７】
以下、本発明を詳細に説明する。
【００１８】
本発明は、アルカリ減量をすることにより極細導電性繊維となる複合繊維である。
【００１９】
本発明の導電性複合繊維は海島構造をとっており、その海成分が島成分を取り囲んでおり、島成分は芯鞘構造をしている。海成分はアルカリ易溶樹脂である。
【００２０】
海成分と島成分の体積比率は１：９〜５：５が好ましく、２：８〜３：５が更に好ましい。
【００２１】
極細導電性芯鞘繊維となる島成分は極細繊維使いの人工皮革に用いる為に、９μｍ以下、望ましくは８μｍ以下の直径である。島成分の直径が９μｍより大きいと、人工皮革用極細繊維に混用し、人工皮革とした場合、その繊維の太さにより、手触り、風合いを悪くしてしまう。
【００２２】
芯鞘型導電性繊維となる、島成分の芯部は導電性皮膜を有する酸化チタンを、望ましくは１０〜８５質量％、より望ましくは２０〜８０質量％、更に望ましくは３０〜８０質量％含有している。
【００２３】
芯部に含有される導電性皮膜を有する酸化チタンの量が１０質量％より少ないと、導電性能に劣り、人工皮革に混用してもその制電性能を下げる。
【００２４】
導電性皮膜を有する酸化チタンが８５質量％を超えると、樹脂の流動性を低下させ、紡糸時の押出機や口金の流路を閉塞させ製糸が出来なくなる。閉塞しないような加熱温度とすると樹脂の劣化となり、製糸状況を悪くする。
【００２５】
導電性皮膜としては、金属酸化物の中には安定で導電性を有するものがあり、例えば、酸化銅、酸化銀、酸化亜鉛、酸化カドミウム、酸化錫、酸化マンガンなどが挙げられる。特に、これら金属酸化物を主成分とし、それに少量の第２成分を添加することにより、導電性を著しく高く（例えば、１０３Ω・ｃｍ程度以下）することが出来、本発明の目的に好適である。上記第２成分としては、例えば、異種金属の酸化物又は同種・異種金属が挙げられる。具体的には、例えば、酸化銅／銅、酸化亜鉛／酸化アルミニウム、酸化錫／酸化アンチモン、酸化亜鉛／亜鉛／酸化アルミニウム／アルミニウム、酸化錫／錫／酸化アンチモン／アンチモン又はそれらの酸化物の一部が還元されたものを含有するものなどが好適である。第２成分の混入法や混入量は多様であるが、導電性向上に有効且つ安定であれば上記以外のものでもよい。
【００２６】
導電性金属酸化物皮膜を有する酸化チタンは、粉末状での比抵抗が１０４Ω・ｃｍ程度（オーダー）以下が好ましく、１０２Ω・ｃｍ程度以下がより好ましく、１０１Ω・ｃｍ程度以下が最も好ましい。
導電性皮膜を有する酸化チタンを樹脂に含有せしめる方法は特に限定されないが、一般的に２軸の混練機で混練する方法等が知られている。
導電性皮膜を有する酸化チタン含有の繊維形成性樹脂は、ポリエステル系樹脂、ポリアミド系樹脂、ポリオレフィン系樹脂などが挙げられるが、中でもポリオレフィン系樹脂が望ましい。
【００２７】
芯部に含有される導電性皮膜を有する酸化チタンは、通常、その平均粒径が０．４５μｍ程度である為、芯部の直径は２μｍ以上であることが望ましい。
【００２８】
島成分の鞘部は導電性粒子を含まない繊維形成性樹脂である。繊維形成性樹脂としては、ポリエチレンテレフタレート、ポリトリメチレンテレフタレート、ポリブチレンテレフタレート、ポリエチレンナフタレート、ポリブチレンナフタレートまたはこれら樹脂に第３成分を共重合したポリエステル系樹脂、６ナイロン、６，６ナイロンなどのポリアミド系樹脂などが挙げられる。
【００２９】
繊維形成性樹脂には酸化チタンなどの艶消し剤を含有していてもよい。
島成分の芯鞘の体積比率は１：２０〜３：１が好ましく、２：１〜１：１０が更に好ましい。
【００３０】
海成分はアルカリ易溶樹脂とする。芯鞘である島成分と海成分とからなる海島繊維とした後に、海成分をアルカリ処理にて溶解し、極細導電性繊維とする。海成分がアルカリ易溶樹脂でなければ、海成分を溶解してマイクロファイバー化することが出来ない。
アルカリ易溶樹脂としては、アルカリ易溶ポリエステル等が挙げられ、例えば、１〜５ｍｏｌ％の金属スルホネート基含有イソフタル酸と平均含有量が１０００〜１００００のポリアルキレングリコール７〜１３質量％とを共重合したコポリエステルが挙げられる。
【００３１】
共重合の際使用する金属スルホネート基含有イソフタル酸成分は、例えば、５−金属スル
ホイソフタル酸ジメチル（以下、ＳＩＰＭと記す）又はＳＩＰＭのジメチル基をエチレン
グリコールでエステル化させた化合物（以下、ＳＩＰＥと記す）などが挙げられる。
ＳＩＰＭ又はＳＩＰＥ中の金属は、ナトリウム、カリウム、リチウムなどが用いられるが
、最も好ましいのはナトリウムである。
金属スルホネート基含有イソフタル酸の共重合率は、ポリマーの酸成分中１〜５ｍｏｌ％とするのが好ましい。この範囲であれば、アルカリ水に対する溶解性に優れ、且つ溶融紡糸工程での操業性にも優れている。
【００３２】
アルカリ易溶ポリエステルの一方の構成成分である、ポリアルキレングリコールとしては、一般式 ＨＯ（ＣｎＨ２ｎＯ）ｍＨ（但し、ｎ、ｍは正の整数）で表されるもので、ｎ＝２のポリエチレングリコール（以下、ＰＥＧと記す）が汎用的で最も好ましい。
アルカリ易溶ポリエステルに用いるポリアルキレングリコールの分子量は、１０００〜１００００が好ましい。この範囲であれば、溶融紡糸時の加水分解が起こらず操業性が良い。
ポリアルキレングリコールの共重合量は、ポリマーに対して７〜１３質量％とするのが好ましい。この範囲であれば、アルカリ水に対する溶解性に優れており、且つポリマーの耐熱性も良い。
【００３３】
導電性皮膜を有する酸化チタン含有繊維形成性樹脂（以下、樹脂Ａと記す）、導電性皮
膜を有する酸化チタンを含まない繊維形成性樹脂（以下、樹脂Ｂと記す）、アルカリ易溶
樹脂（以下、樹脂Ｃと記す）を各々個別に押出機にて２１０〜３００℃にて溶融して、樹
脂Ａを芯部、樹脂Ｂを鞘部、樹脂Ｃを海成分となるような口金にて会合し、φ０．２〜０
．５の孔より吐出させて、フィラメントとする。得られたフィラメントをエアーにて冷却
し、油剤をつけて５００〜１２００ｍ／ｍｉｎにて巻き取り、未延伸糸を得る。
【００３４】
単糸における島の数は、複数以上任意に行えるが、３〜７０が好ましく、５〜５０が更に好ましい。
【００３５】
得られた未延伸糸を、Ｔｇ以上の熱をかけ２〜４倍延伸し、８０〜１２０℃のプレートヒーターで熱セットし延伸糸を得る。
【００３６】
延伸糸を複数引きそろえて、例えば５ｍｍにカットし、１〜７質量％のアルカリ溶液にてアルカリ易溶樹脂を溶解することにより、極細導電性繊維が得られる。
【００３７】
得られた極細導電性短繊維を、例えば、直径３μｍ、繊維長５ｍｍのポリエステル系極細短繊維綿に１〜４０質量％、好ましくは３〜２０質量％混ぜ込み、不織布とし、人工スエード調の加工を行う。
【００３８】
得られる人工スエード調の不織布は、風合いも良く、静電気も起こらず、埃も付きにくく、染色しても染色斑とならないものとなる。
【実施例】
【００３９】
以下に実施例を挙げて、本発明を具体的に説明する。
【００４０】
電気抵抗：導電糸１０ｃｍでの抵抗値を測定し、１ｃｍ当たりの抵抗値にて表す。
【００４１】
制電性能：８４デシテックス／２４フィラメントの筒編みの７ｍｍピッチに導電性複合繊維を編み込み、海成分を完全にアルカリ溶液により溶解除去したものをＪＩＳ  Ｌ−１０９４摩擦帯電減衰測定法で評価し、その直後の帯電圧を示す。
【００４２】
風合い：導電性複合繊維のカット減量品を１０質量％、人工皮革用綿（ポリエチレンテレフタレート繊維、繊維径３μｍ）に混ぜ込み、人工皮革まで加工し、手触りを評価した。評価結果は以下の通りとする。
○：導電性繊維の混在が分からない。×：導電性繊維の混在がはっきり分かる。
【００４３】
染色性：導電性複合繊維のカット減量品を１０質量％、人工皮革用綿（ポリエチレンテレフタレート繊維、繊維径３μｍ）に混ぜ込み、人工皮革まで加工し、Ｋａｙａｌｏｎ  Ｐｏｌｙｅｓｔｅｒ  Ｌｉｇｈｔ  Ｒｅｄ  Ｂ−Ｓ  ０．５％ｏｗｆと助剤により染色をして評価した。評価結果は以下の通りとする。
○：染め斑が分からない。×：染め斑が分かる。
【００４４】
（実施例１）
ポリエチレンを用い、２軸混練機を使用して、アンチモンドープの酸化錫をコーテイングした酸化チタン７５質量％を含有せしめ、海島繊維の島成分の芯部に使用する導電性樹脂とした（樹脂Ａ）。ポリエチレンテレフタレート（樹脂Ｂ）を島成分の鞘部に使用する樹脂とした。海島繊維の海成分として、２．３ｍｏｌ％の金属スルホネート基含有イソフタル酸と平均含有量が６０００のポリアルキレングリコール１０質量％とを共重合したアルカリ易溶ポリエステル（樹脂Ｃ）を用いた。
樹脂Ａ、樹脂Ｂ、樹脂Ｃを各々個別の押出機で２２０℃〜２９５℃の熱をかけて溶融した。溶融した樹脂を芯部に樹脂Ａ、鞘部に樹脂Ｂ、海成分に樹脂Ｃとなる３７島の口金を通して、芯鞘比率は１：１、海島の比率は３：７となる吐出量にて押出、口金の丸孔より吐出してフィラメントとした。吐出されたフィラメントを室温でのエアーにて冷却し、油剤をつけて８００ｍ／ｍｉｎにて巻き取り６６０デシテックス／２４フィラメントの未延伸糸を得た。
巻き取られた未延伸糸を１２０℃の熱をかけ、３．０倍に延伸して、９０℃の熱でセットし、２２０デシテックス／２４フィラメントの延伸糸を得た。
【００４５】
得られた延伸糸を複数引きそろえて、５ｍｍにカットし、２５質量％のアルカリ溶液にて樹脂Ｃを溶解することにより、極細導電性繊維を得た。
得られた延伸糸の電気抵抗値並びに筒編み減量品の摩擦帯電圧及び減量後の芯鞘糸の直径を表１に記載する。
【００４６】
（実施例２）
芯鞘比率を２：３とする以外は実施例１と同様にして延伸糸を得た。得られた延伸糸の電気抵抗値並びに筒編み減量品の摩擦帯電圧及び減量後の芯鞘糸の直径を表１に記載する。
【００４７】
（実施例３）
海島繊維の島の直径が９μｍとなるように８島の口金を使用し、延伸糸２８５デシテックス／２４フィラメントとした以外は実施例１と同様にて延伸糸を得た。
結果を表１に記載する。
【００４８】
（比較例１）
芯部に、導電性皮膜を有する酸化チタンを含有せしめない以外は実施例１と同様にて延伸糸を得た。
結果を表１に記載する。
【００４９】
（比較例２）
芯部に、導電性皮膜を有する酸化チタンの代わりに導電性カーボンブラック（ＣＢ）を２５質量％含有せしめた以外は実施例１と同様にて延伸糸を得た。
結果を表１に記載する。
【００５０】
（比較例３）
海成分をポリエチレンテレフタレートとした以外は実施例１と同様にて延伸糸を得た。結果を表１に記載する。
【００５１】
【表１】
0005504048.tif 000002
【産業上の利用可能性】
【００５２】
本発明は、スエード調人工皮革に利用し、摩擦帯電圧を軽減し、しかも染色斑とならず、人工皮革の特性を損なわないものである。
【符号の説明】
【００５３】
Ａ：ＣＢ含有の樹脂からなる芯部
Ｂ：鞘部
Ｃ：海成分
【図１】
0005504048.tif 000003
【図２】
0005504048.tif 000004